(57)【特許請求の範囲】
【請求項１】
メタクリル酸エステルと、前記メタクリル酸エステルに対して等重量以下のメタクリル酸エステル重合体またはメタクリル酸エステル共重合体とを混合して溶解させた第１の混合液を生成して少なくとも３日静置する工程と、
前記静置した第１の混合液と、ラジカル重合可能なウレタンアクリレートオリゴマー、ウレタンメタクリレートオリゴマー、ウレタンアクリレートモノマーまたはウレタンメタクリレートモノマーと、重合開始剤または光増感剤と、還元剤とを混合して、前記ラジカル重合可能なウレタンアクリレートオリゴマー、ウレタンメタクリレートオリゴマー、ウレタンアクリレートモノマーまたはウレタンメタクリレートモノマーの割合が２０〜８０ｗｔ％、前記重合開始剤または光増感剤の割合が０．１〜２ｗｔ％、前記還元剤の割合が０．１〜２ｗｔ％の第２の混合液を生成して少なくとも３日静置する工程と、
前記静置した第２の混合液からゲル状物を抽出する工程とを有することを特徴とする義歯床用材料の製造方法。
【発明の詳細な説明】
【技術分野】
【０００１】
本発明は、例えば、義歯床用レジンなどの義歯床用材料の製造方法に関する。
【背景技術】
【０００２】
義歯を作製するために用いられる義歯床用材料は、義歯床用レジンや、軟質裏装材、義歯床用補強材等として用いられる。軟質裏装材として用いられた例では、例えば、特許文献１には、ラジカル重合が可能なウレタン系オリゴマーと、メタクリル酸エステルと、メタクリル酸エステル重合体またはメタクリル酸エステル共重合体とが含まれた義歯床用材料が開示されている。
【０００３】
前記特許文献１に記載されている軟質裏装材に含まれているウレタン系オリゴマーは、架橋している上に重合率が高いため、軟質裏装材として長期間安定させるとともに、耐久性を向上させるために添加されている。また、メタクリル酸エステルは、重合後の軟質裏装材の弾性を調節するために添加されており、メタクリル酸エステル重合体またはメタクリル酸エステル共重合体は、重合前の段階で流動性を調整するために添加されている。
【０００４】
【特許文献１】特開２００７−２５４３０３号公報
【発明の開示】
【発明が解決しようとする課題】
【０００５】
前述したメタクリル酸エステル重合体またはメタクリル酸エステル共重合体は、多く添加すると流動性が失われやすくなり、成形性が向上する。しかしながら、前記特許文献１に記載の義歯床用材料においては、メタクリル酸エステル重合体またはメタクリル酸エステル共重合体を添加した場合に、ウレタン系オリゴマーの粘性の影響により、メタクリル酸エステル重合体またはメタクリル酸エステル共重合体が完全に溶解しない状態で残ってしまう。すなわち、メタクリル酸エステル重合体またはメタクリル酸エステル共重合体の表面が一部溶解した段階で留まってしまう。
【０００６】
一方、義歯を作製する過程において、義歯床用材料の用途によっては、流動性を失わせて成形性を保つ必要がある場合もある。したがって、前述したように表面が一部溶解した段階で留まってしまうため、メタクリル酸エステル重合体またはメタクリル酸エステル共重合体を多く添加しても、十分に流動性が低下せず、成形性が向上しないという問題点がある。
【０００７】
本発明は前述の問題点に鑑み、メタクリル酸エステル重合体またはメタクリル酸エステル共重合体が十分に溶解し、長期間安定し、耐久性の優れた義歯床用材料を提供することを目的としている。
【課題を解決するための手段】
【０００８】
本発明の義歯床用材料の製造方法は、メタクリル酸エステルと、前記メタクリル酸エステルに対して等重量以下のメタクリル酸エステル重合体またはメタクリル酸エステル共重合体とを混合して溶解させた第１の混合液を生成して少なくとも３日静置する工程と、前記静置した第１の混合液と、ラジカル重合可能なウレタンアクリレートオリゴマー、ウレタンメタクリレートオリゴマー、ウレタンアクリレートモノマーまたはウレタンメタクリレートモノマーと、重合開始剤または光増感剤と、還元剤とを混合して、前記ラジカル重合可能なウレタンアクリレートオリゴマー、ウレタンメタクリレートオリゴマー、ウレタンアクリレートモノマーまたはウレタンメタクリレートモノマーの割合が２０〜８０ｗｔ％、前記重合開始剤または光増感剤の割合が０．１〜２ｗｔ％、前記還元剤の割合が０．１〜２ｗｔ％の第２の混合液を生成して少なくとも３日静置する工程と、前記静置した第２の混合液からゲル状物を抽出する工程とを有することを特徴とする。
【発明の効果】
【０００９】
本発明によれば、多量のメタクリル酸エステル重合体またはメタクリル酸エステル共重合体を添加しても、成形性に優れ、長期間安定し、耐久性の優れた義歯床用材料を提供することができる。
【発明を実施するための最良の形態】
【００１０】
本発明者は、メタクリル酸エステル重合体またはメタクリル酸エステル共重合体の溶解性は、ウレタン系オリゴマーの粘性によって変化することに着目し、メタクリル酸エステルに、メタクリル酸エステル重合体またはメタクリル酸エステル共重合体を等重量以下混合し、十分に溶解するまで静置し、さらに、ラジカル重合可能なウレタンアクリレートオリゴマー、ウレタンメタクリレートオリゴマー、ウレタンアクリレートモノマーまたはウレタンメタクリレートモノマー２０〜８０ｗｔ％と、重合開始剤または光増感剤０．１〜２ｗｔ％と、還元剤０．１〜２ｗｔ％とを混合し、溶液とゲル状化合物とが分離するまで静置し、分離されたゲル状化合物を抽出することにより、義歯床用材料を製造できることを見出した。
【００１１】
この方法により、メタクリル酸エステル重合体またはメタクリル酸エステル共重合体は、ウレタン系オリゴマーの影響を受けずに溶解することができ、多く添加した場合には、成形性を向上させることができる。また、この方法により作製される義歯床用材料は、架橋している上に重合率が高いため、長期間安定し、耐久性にも優れている。
【００１２】
また、本発明の製造方法により製造される義歯床用材料は、義歯床レジンとしても用いることができる。アクリル系義歯は、模型作製、ワックスアップ、レジン混入、レジン填入及びレジン重合という多くの過程を経る必要がある。特に、その中のレジン混合では、ポリメチルメタクリレートを主成分とする粉末とメチルメタクリレートモノマーを主成分とする液とを混合して、粉末が液に十分拡散するまで待つ必要がある。そして、十分に拡散した後に、次のレジン填入の段階へ進む。このようなレジン混入過程では、約２０〜３０分の時間を要している。
【００１３】
本発明の製造方法によれば、ゲル状化合物として提供できるため、レジン混入過程における約２０〜３０分の待ち時間を不要にすることができ、そのまま次のレジン填入過程でゲル状化合物を填入することができる。
【００１４】
また、ウレタンオリゴマーまたはウレタンモノマーと、メタクリル酸エステル重合体またはメタクリル酸エステル共重合体とを同時に混合すると、メタクリル酸エステル重合体またはメタクリル酸エステル共重合体が一部残存した状態となり、容器等に保存した場合に、ウレタンオリゴマーまたはウレタンモノマーの影響により容器等の包装材料へ付着しやすい。ところが、本発明の製造方法により製造される義歯床用材料は、メタクリル酸エステル重合体またはメタクリル酸エステル共重合体が十分に溶解するため、容器等の包装材料へ付着しにくく、取り扱いやすいという効果がある。
【００１５】
本発明に用いるメタクリル酸エステルは、重合後の軟質裏装材の弾性を調節するために添加するが、液状のためにウレタン系オリゴマーまたはモノマーの硬化前の流動性（粘性）にも影響するため、義歯床用材料において、３０ｗｔ％を超えると、成形性が低下し、義歯床用の材料として用いることが難しくなる。したがって、メタクリル酸エステルは、義歯床用材料において、３０ｗｔ％以下であることが好ましい。
【００１６】
本発明に用いるメタクリル酸エステルは、例えば、メチルメタクリレート、エチルメタクリレート、ブチルメタクリレート等が挙げられる。
【００１７】
本発明に用いるメタクリル酸エステル重合体またはメタクリル酸エステル共重合体は、流動性を調節するために加えるのが主目的であるが、硬化後の弾性率にも影響を与える。粉末粒子のため、メタクリル酸エステルよりも添加量を多くすると、完全な溶解物が得られない。したがって、メタクリル酸エステル重合体またはメタクリル酸エステル共重合体の配合率は、メタクリル酸エステルに対して等重量以下である必要がある。
【００１８】
本発明に用いるメタクリル酸エステル重合体またはメタクリル酸エステル共重合体は、例えば、メチルメタクリレート、エチルメタクリレート、ブチルメタクリレート等の重合体または共重合体等が挙げられる。
【００１９】
また、本発明では、後述するウレタン系オリゴマーまたはモノマーを添加する前に、メタクリル酸エステル重合体またはメタクリル酸エステル共重合体を十分に溶解させておく必要がある。したがって、まず、前述したメタクリル酸エステルとメタクリル酸エステル重合体またはメタクリル酸エステル共重合体とを混合し、混合液が均一溶液になり、メタクリル酸エステル重合体またはメタクリル酸エステル共重合体を十分に溶解するまで少なくとも３日間静置しておくことが好ましい。
【００２０】
本発明に用いるラジカル重合可能なウレタンアクリレートオリゴマー、ウレタンメタクリレートオリゴマー、ウレタンアクリレートモノマー、またはウレタンメタクリレートモノマーは、重合させると架橋する。重合している上に架橋しているため、長時間性能が安定させるために必要である。義歯床用材料において、比率が２０％より小さいと、重合前の粘性が低くなり、成形するのが困難である。また、義歯床用材料において、比率が８０％よりも大きいと、他の添加剤の効果がなくなってしまう。したがって、義歯床用材料において、２０〜８０ｗｔ％である必要がある。
【００２１】
本発明に用いるウレタン系オリゴマーは、ラジカル重合が可能であるものである。
【００２２】
本発明に用いる重合開始剤は、重合を伴う一般的な歯科用材料に０．５〜１．０％程度添加されている。重合開始剤が２ｗｔ％を超えると、重合率は進むが、その分保存中に重合する危険性がある。また、重合開始剤が０．１ｗｔ％より小さいと、重合開始剤の効果が得られなくなる。したがって、重合開始剤は、義歯床用材料において、０．１〜２ｗｔ％である必要がある。なお、本発明に用いる重合開始剤は、例えば、過酸化ベンゾイル等が挙げられる。
【００２３】
また、重合開始剤の代わりに光増感剤を用いてもよい。光増感剤は、可視光線により活性化して、ウレタン系オリゴマー及びメタクリル酸エステルに作用する。光増感剤が２ｗｔ％を超えると、可塑剤として働く。また、光増感剤が０．１ｗｔ％より小さいと、光増感剤の効果が得られなくなる。したがって、重合開始剤の代わりに用いた場合、光増感剤は、義歯床用材料において、０．１〜２ｗｔ％である必要がある。本発明に用いる光増感剤は、例えば、カンファキノン等が挙げられる。
【００２４】
本発明で用いる還元剤は、光増感剤が活性化するのを助ける。還元剤が２ｗｔ％を超えると、可塑剤として働く。また、還元剤が０．１ｗｔ％より小さいと、還元剤の効果が得られなくなる。したがって、義歯床用材料において、還元剤は、０．１〜２ｗｔ％である必要がある。本発明に用いる還元剤は、例えば、メタクリル酸２−（ジメチルアミノ）エチル等が挙げられる。
【００２５】
義歯床用材料を作製するためには、前述したラジカル重合可能なウレタンアクリレートオリゴマー、ウレタンメタクリレートオリゴマー、ウレタンアクリレートモノマーまたはウレタンメタクリレートモノマーと、重合開始剤（光増感剤）と、還元剤とを、前述したように約３日間静置した混合液に混合し、溶液層とゲル状物層とに分離するまで約３日間静置することが好ましい。溶液層とゲル状物層とに分離したら、ゲル状物層のみを抽出することにより、シート状または塊状の義歯床用材料を得ることができる。
【実施例】
【００２６】
以下、本発明の実施例について説明する。
まず、メタクリル酸メチルと、ポリメタクリル酸メチルとを１：１の重量比で混合し、均一溶液になるまで３日間静置した。
【００２７】
次に、ウレタンアクリレートオリゴマー５０ｗｔ％と、過酸化ベンゾイル０．５ｗｔ％と、メタクリル酸２−（ジメチルアミノ）エチル０．５ｗｔ％と、静置しておいた混合液４９ｗｔ％とを混合して攪拌し、溶液層とゲル状物層とに分離するまで３日間静置した。そして、分離したゲル状物層を抽出して、義歯床用材料を作製した。
【００２８】
また、比較例１として、ウレタンアクリレートオリゴマー６９ｗｔ％と、メタクリル酸メチル１０ｗｔ％と、ポリメタクリル酸メチル２０ｗｔ％と、カンファキノン０．５ｗｔ％と、メタクリル酸２−（ジメチルアミノ）エチル０．５ｗｔ％とを同時に混合し、義歯床用材料を作製した。
【００２９】
さらに、比較例２として、メタクリル酸エステル重合体またはメタクリル酸エステル共重合体としてポリメチルメタクリレート粉末６５ｗｔ％とメタクリル酸エステルとしてメチルメタクリレートモノマーを主成分とする液３５ｗｔ％とを混合し、液が粉末に十分拡散するまで２０分〜３０分静置した。これにより、従来から用いられている粉液重合法によって作製されるアクリル系レジンと同じ義歯床用材料を作製した。
【００３０】
そして、上記実施例及び比較例１の義歯床用材料をそれぞれ可視光線により重合させ、また、上記比較例２の義歯床用材料を１００℃で加熱して重合させ、重合させたものの破断面をＳＥＭ（Scanning Electron Microscope）を用いて観察した。
【００３１】
図１は、本実施例で作製した義歯床用材料の重合体の破断面を示すＳＥＭ写真である。
図１に示すように、本実施例で用いた方法によれば、ポリメタクリル酸メチルの粒子は確認できなかった。
【００３２】
図２は、比較例１で作製した義歯床用材料の重合体の破断面を示すＳＥＭ写真である。
図２に示すように、同時に添加したウレタンアクリレートオリゴマーの粘性の影響により、ポリメタクリル酸メチルの球状粒子が残存していることがわかる。
【００３３】
図３は、比較例２で作製した義歯床用材料の重合体の破断面を示すＳＥＭ写真である。
図３に示すように、ウレタン系オリゴマーは添加されていないが、ポリメタクリル酸メチルへメタクリル酸メチルが拡散しただけであるため、ポリメチルメタクリレートの球状粒子が残存していることがわかる。
【００３４】
以上のように本実施例によれば、ポリメタクリル酸メチルを十分に溶解させることができる。したがって、多量のメタクリル酸エステル重合体またはメタクリル酸エステル共重合体を添加しても、成形性に優れ、長期間安定し、耐久性の優れた義歯床用材料を提供することができる。
【図面の簡単な説明】
【００３５】
【図１】本発明の実施例で作製した義歯床用材料の重合体の破断面を示すＳＥＭ写真である。
【図２】比較例１で作製した義歯床用材料の重合体の破断面を示すＳＥＭ写真である。
【図３】比較例２で作製した義歯床用材料の重合体の破断面を示すＳＥＭ写真である。
【図１】
0005177385.tif 000002
【図２】
0005177385.tif 000003
【図３】
0005177385.tif 000004